(57)【要約】【課題】河川の越水時に堤防の崩壊を遅延させることができる堤防用保護シートを提供する。【解決手段】本発明は、防草シート１と、防草シート１の一方の表面に配置された被覆シート２と、防草シートの他方の表面に配置された網状体３とを含み、防草シート１は、密度が０．１６ｇ/ｃｍ3以上の繊維シートであり、被覆シート２は、密度が０．１５ｇ/ｃｍ3以下の繊維シートであり、網状体３は、弾性材料のフィラメントで形成されている堤防用保護シート１０に関する。【選択図】図１
2018096053.tif 000002
【特許請求の範囲】
【請求項１】
防草シートと、防草シートの一方の表面に配置された被覆シートと、防草シートの他方の表面に配置された網状体とを含み、
前記防草シートは、密度が０．１６ｇ/ｃｍ3以上の繊維シートであり、
前記被覆シートは、密度が０．１５ｇ/ｃｍ3以下の繊維シートであり、
前記網状体は、弾性材料のフィラメントで構成されていることを特徴とする堤防用保護シート。
【請求項２】
前記堤防用保護シートは、通気度が３ｃｍ3/ｃｍ2・ｓ以上である請求項１に記載の堤防用保護シート。
【請求項３】
前記網状体を構成するフィラメントの繊維径が１．５ｍｍ以下である請求項１又は２に記載の堤防用保護シート。
【請求項４】
前記被覆シートは、防草シートが配置されている側の反対側の表面の静摩擦係数が０．７０以上である請求項１〜３のいずれか１項に記載の堤防用保護シート。
【請求項５】
前記弾性材料は、熱可塑性エラストマーである請求項１〜４のいずれか１項に記載の堤防用保護シート。
【請求項６】
前記弾性材料は、エチレン―酢酸ビニル共重合体、エチレンー（メタ）アクリル酸共重合体、エチレンー（メタ）アクリル酸メチル共重合体、エチレンー（メタ）アクリル酸エチル共重合体及びエチレンーメタクリル酸ーアクリル酸三元共重合体からなる群から選ばれる一種以上である請求項１〜４のいずれか１項に記載の堤防用保護シート。
【請求項７】
前記網状体が堤防の法面に接するように配置されて使用される請求項１〜６のいずれか１項に記載の堤防用保護シート。
【発明の詳細な説明】
【技術分野】
【０００１】
本発明は、堤防の主に法面に配置し、法面の安定化を図る堤防用保護シートに関する。詳細には、河川の越水時に堤防の崩壊を遅延させることができる堤防用保護シートに関する。
【背景技術】
【０００２】
河川堤防は、大雨や台風等により、河川が氾濫することを防ぐ機能を有するが、河川から水が溢れて堤防を越える場合（越水と記す。）、該越水により堤防が削られて堤防が崩壊するのを防ぐため、樹脂製シートにより堤防の法面を保護することが行われている。例えば、特許文献１には、止水材と被覆材が積層された遮水シートを法面被覆護岸工用として用いることが記載されている。そして、通常、樹脂製シートの上に配置した覆土中で生育した芝生等の植物の根を堤防の法面へ侵入させることで、越水時の堤防の崩壊を防ぐことが行われている。例えば、特許文献２には、堤防の法面上に敷設する植生マットが記載されている。
【先行技術文献】
【特許文献】
【０００３】
【特許文献１】特許第５０４４４５６号
【特許文献２】特開２００２−３６３９９０号公報
【発明の概要】
【発明が解決しようとする課題】
【０００４】
しかしながら、植生マット等の樹脂製シートを用いて堤防の法面へ植物の根を浸入させた場合、大雨等により河川の越水が発生し、堤防の崩壊が防げない状況では、水がシート上の植物にぶつかるためにシートがめくれやすくなることやシートがめくられる際に根が地面から抜けて堤防の土面が抉られやすく、反対に堤防の崩壊を促進してしまうおそれがあった。
【０００５】
本発明は、上記従来の問題を解決するため、河川の越水時に堤防の崩壊を遅延させることができる堤防用保護シートを提供する。
【課題を解決するための手段】
【０００６】
本発明は、防草シートと、防草シートの一方の表面に配置された被覆シートと、防草シートの他方の表面に配置された網状体とを含み、前記防草シートは、密度が０．１６ｇ/ｃｍ3以上の繊維シートであり、前記被覆シートは、密度が０．１５ｇ/ｃｍ3以下の繊維シートであり、前記網状体は、弾性材料のフィラメントで形成されていることを特徴とする堤防用保護シートに関する。
【発明の効果】
【０００７】
本発明は、河川の越水時に堤防の崩壊を遅延させることができる堤防用保護シートを提供することができる。
【図面の簡単な説明】
【０００８】
【図１】図１Ａは本発明の一例の堤防用保護シートの模式的表面図であり、図１Ｂは同Ｉ−Ｉ方向の模式的断面図である。
【図２】図２Ａは本発明の他の一例の堤防用保護シートの模式的表面図であり、図２Ｂは同ＩＩ−ＩＩ方向の模式的断面図である。
【図３】図３は本発明の一例の堤防用保護シートを堤防の法面に設置した状態を説明する模式的断面図である。
【発明を実施するための形態】
【０００９】
本発明者は、堤防の法面に設置した保護シート上の覆土中に植物を生育した場合、大雨等により河川の越水が発生し、堤防の崩壊が防げない状況において、堤防の崩壊を遅延させることについて鋭意検討した。その結果、保護シートを、密度が０．１６ｇ/ｃｍ3以上の繊維シートからなる防草シートと、防草シートの一方の表面に配置された弾性材料のフィラメントで形成されている網状体と、防草シートの他方の表面に配置された密度が０．１５ｇ/ｃｍ3以下の繊維シートからなる被覆シートを含む構成にすることで、堤防の崩壊を遅延させることができることを見出し、本発明に至った。具体的には、本発明の堤防用保護シートを網状体が堤防の法面に接するように配置して使用すると、通常の時は、弾性材料のフィラメントで形成されている網状体が法面の凹凸に追従するとともに、被覆シート上の覆土により網状体の形状が潰れるため、堤防の法面との空隙がほとんどなくなる。また、密度が０．１５ｇ/ｃｍ3以下の被覆シートにより覆土を安定に保持することができ、密度が０．１６ｇ/ｃｍ3以上の防草シートにより覆土中の植物の根が堤防の法面へ侵入することが防げる。そして、大雨等により河川の越水が発生して、堤防用保護シートの被覆シート上の覆土と植物が流される際、堤防用保護シートが植物とともに流されることが起こらない。加えて、網状体の形状が潰れて、堤防用保護シートと堤防の法面との空隙が少なくなっていることから、越水時の水や水に流された土砂が堤防用保護シートと堤防との間を流れにくくなり、また、網状体の形状が潰れて堤防の法面との接触点が多くなることで、堤防の法面との摩擦力が大きくなり、保護シートが堤防から滑落しにくくなり、堤防への水の侵入を抑え、堤防の崩壊を遅延することができる。
【００１０】
＜防草シート＞
防草シートは、密度が０．１６ｇ/ｃｍ3以上の繊維シートである。覆土中の植物の根が堤防の法面へ侵入することを防止しやすい観点から、防草シートは、密度が０．２０ｇ/ｃｍ3以上であることが好ましく、０．２５ｇ/ｃｍ3以上であることがより好ましい。防草シートの密度の上限は、特に限定されないが、降雨後に堤防からの水分の蒸発を確保する観点から、０．５０ｇ/ｃｍ3以下であることが好ましく、０．４０ｇ/ｃｍ3以下であることがより好ましい。
【００１１】
防草シートは、繊維で構成されたシート状のものであれば特に限定されず、例えば、編物、織物、不織布等を用いることができる。コストの観点から、不織布を用いることが好ましい。不織布は、短繊維不織布であってもよく、長繊維不織布であってもよい。例えば、スパンボンド不織布、メルトブローン不織布等の長繊維不織布であってもよく、ニードルパンチ不織布、スパンレース不織布、サーマルボンド不織布等の短繊維不織布であってもよい。覆土中の植物の根が堤防の法面へ侵入することを防止しやすい観点から、長繊維不織布であることが好ましく、スパンボンド不織布やメルトブローン不織布等の長繊維不織布であることがより好ましい。
【００１２】
防草シートを構成する繊維は、特に限定されないが、例えば、ポリエチレン、ポリプロピレン、ポリブテン等のポリオレフィン樹脂、ポリエチレンテレフタレート、ポリブチレンテレフタレート等のポリエステル樹脂、ナイロン６、ナイロン６６等のポリアミド樹脂等の合成樹脂で構成されている繊維が挙げられる。中でも、防草シートを構成する繊維は、耐アルカリ性や耐候性に優れる観点からポリエステル樹脂やポリオレフィン樹脂を含むことが好ましい。
【００１３】
防草シートを構成する繊維は、密度が高い繊維シートが得られやすい観点から、単繊維繊度が０．５〜１０ｄｔｅｘであることが好ましく、より好ましくは１〜９ｄｔｅｘであり、さらに好ましくは１．５〜８．５ｄｔｅｘである。
【００１４】
防草シートは、目付が８０〜２５０ｇ／ｍ2であることが好ましい。防草シートの目付が８０ｇ／ｍ2以上であると、引張強度が高く、破断しにくい。また、防草シートの目付が２５０ｇ／ｍ2以下であると、重くなりすぎず、施工が容易である。より好ましくは、防草シートの目付は１００〜２３０ｇ／ｍ2である。
【００１５】
防草シートは、厚みが０．１〜２０ｍｍであることが好ましい。防草シートの厚みが０．１ｍｍ以上であると、覆土中の植物の根が堤防の法面へ侵入することを防止しやすい。防草シートの厚みが２０ｍｍ以下であると、防草シートが厚み方向に破断又は剥離しにくい。より好ましくは防草シートの厚みは０．３〜１８ｍｍであり、さらに好ましくは０．５〜１５ｍｍである。本発明において、防草シート、被覆シート及び堤防用保護シートの厚みは、ＪＩＳ  Ｌ  １９０８に準じて、２ｋＰａの荷重を加えた状態で測定する。
【００１６】
防草シートは、１種の繊維で構成されていてもよく、２種以上の繊維で構成されていてもよい。また、防草シートは、１層のウェブからなる単層不織布であってもよく、２層以上のウェブを含む積層不織布であってもよい。さらに、防草シートは、単一成分の樹脂からなる繊維で構成されていてもよく、２以上の樹脂を用いた複合繊維で構成されていてもよい。
【００１７】
防草シートは、降雨後に堤防から水分が蒸発しやすい観点から、通気度が３ｃｍ3/ｃｍ2・ｓ以上であることが好ましく、より好ましくは４ｃｍ3/ｃｍ2・ｓ以上であり、さらに好ましくは５ｃｍ3/ｃｍ2・ｓ以上である。防草シートの通気度の上限は、特に限定されないが、防草シート中に土砂が侵入するのを防ぐ観点から、５０ｃｍ3/ｃｍ2・ｓ以下であることが好ましく、より好ましくは３０ｃｍ3/ｃｍ2・ｓ以下であり、さらに好ましくは２０ｃｍ3/ｃｍ2・ｓ以下である。
【００１８】
＜被覆シート＞
被覆シートは、密度が０．１５ｇ/ｃｍ3以下の繊維シートである。越水時以外の通常の状況において、覆土を安定に保持しやすい観点から、密度が０．１４ｇ/ｃｍ3以下であることが好ましく、０．１３ｇ/ｃｍ3以下であることがより好ましい。被覆シートの密度の下限は、特に限定されないが、被覆シート中に土砂が大量に侵入するのを防ぐ観点から、０．０５ｇ/ｃｍ3以上であることが好ましく、０．０６ｇ/ｃｍ3以上であることがより好ましい。
【００１９】
被覆シートは、繊維で構成されたシート状のものであれば特に限定されず、例えば、編物、織物、不織布等を用いることができる。コストの観点から、不織布を用いることが好ましい。不織布は、短繊維不織布であってもよく、長繊維不織布であってもよい。例えば、スパンボンド不織布、メルトブローン不織布等の長繊維不織布であってもよく、ニードルパンチ不織布、スパンレース不織布、サーマルボンド不織布等の短繊維不織布であってもよい。越水時以外の通常の状況において、覆土を安定に保持しやすい観点から、被覆シートは、短繊維不織布であることが好ましく、ニードルパンチ不織布、スパンレース不織布等の短繊維不織布であることがより好ましい。
【００２０】
被覆シートを構成する繊維は、特に限定されないが、例えば、ポリエチレン、ポリプロピレン、ポリブテン等のポリオレフィン樹脂、ポリエチレンテレフタレート、ポリブチレンテレフタレート等のポリエステル樹脂、ナイロン６、ナイロン６６等のポリアミド樹脂等の合成樹脂で構成されている繊維が挙げられる。中でも、被覆シートを構成する繊維は、耐アルカリ性や耐候性に優れる観点からポリエステル樹脂やポリオレフィン樹脂を含むことが好ましい。
【００２１】
被覆シートを構成する繊維は、密度が低い繊維シートが得られやすい観点から、単繊維繊度が３〜３０ｄｔｅｘであることが好ましく、より好ましくは４〜２９ｄｔｅｘであり、さらに好ましくは５〜２８ｄｔｅｘである。
【００２２】
被覆シートは、目付が１００〜６００ｇ／ｍ2であることが好ましい。被覆シートの目付が１００ｇ／ｍ2以上であると、引張強度が高く、破断しにくい。また、被覆シートの目付が６００ｇ／ｍ2以下であると、重くなりすぎず、施工が容易である。より好ましくは、被覆シートの目付は１５０〜５５０ｇ／ｍ2である。
【００２３】
被覆シートは、厚みが０．５〜２０ｍｍであることが好ましい。被覆シートの厚みが０．５ｍｍ以上であると、越水時以外の通常の状況において、覆土を安定に保持しやすい。被覆シートの厚みが２０ｍｍ以下であると、被覆シートが厚み方向に破断又は剥離しにくい。より好ましくは被覆シートの厚みは１．０〜１８ｍｍであり、さらに好ましくは１．５〜１５ｍｍである。
【００２４】
被覆シートは、１種の繊維で構成されていてもよく、２種以上の繊維で構成されていてもよい。また、被覆シートは、１層のウェブからなる単層不織布であってもよく、２層以上のウェブを含む積層不織布であってもよい。さらに、被覆シートは、単一成分の樹脂からなる繊維で構成されていてもよく、２以上の樹脂を用いた複合繊維で構成されていてもよい。
【００２５】
被覆シートは、降雨後に堤防から水分が蒸発しやすい観点から、通気度が３ｃｍ3/ｃｍ2・ｓ以上であることが好ましく、より好ましくは４ｃｍ3/ｃｍ2・ｓであり、さらに好ましくは５ｃｍ3/ｃｍ2・ｓ以上である。被覆シートの通気度の上限は、特に限定されないが、被覆シート中に土砂が大量に侵入するのを防ぐ観点から、３００ｃｍ3/ｃｍ2・ｓ以下であることが好ましく、より好ましくは２９０ｃｍ3/ｃｍ2・ｓ以下であり、さらに好ましくは２８０ｃｍ3/ｃｍ2・ｓ以下である。また、降雨後に堤防から水分が蒸発しやすく、覆土中の土砂が網状体に侵入するのを防ぐ観点から、被覆シートと防草シートの積層体は、通気度が３〜５０ｃｍ3/ｃｍ2・ｓであることが好ましく、より好ましくは７〜３０ｃｍ3/ｃｍ2・ｓであり、さらに好ましくは１０〜２０ｃｍ3/ｃｍ2・ｓである。
【００２６】
被覆シートは、防草シートが配置されている側の反対側の表面の静摩擦係数（静止摩擦係数とも称される。）が、越水時以外の通常の状況において、覆土を安定に保持しやすい観点から、０．７０以上であることが好ましく、０．７５以上であることがより好ましい。被覆シートの静摩擦係数の上限は、特に限定されないが、１．０以下であることが好ましく、０．９０以下であることがより好ましい。
【００２７】
＜網状体＞
網状体は弾性材料のフィラメントで形成されている。弾性材料は形状変形が容易なことから、堤防の凹凸を有する法面に追従しやすい。弾性材料としては、特に限定されず、例えば、熱可塑性エラストマー、熱硬化性エラストマー、ゴム等を用いることができる。堤防用保護シートを作製しやすい観点から、熱可塑性エラストマーであることが好ましい。熱可塑性エラストマーは、特に限定されず、例えば、スチレン系熱可塑性エラストマー、オレフィン系熱可塑性エラストマー、塩ビ系熱可塑性エラストマー、ウレタン系熱可塑性エラストマー、アミド系熱可塑性エラストマー等が挙げられる。
【００２８】
弾性材料としては、堤防用保護シートの生産性及びコストの観点から、エチレン―酢酸ビニル共重合体（以下において、「ＥＶＡ」とも記す。）、エチレンー（メタ）アクリル酸共重合体、エチレンー（メタ）アクリル酸メチル共重合体、エチレンー（メタ）アクリル酸エチル共重合体、エチレンーメタクリル酸ーアクリル酸三元共重合体等を用いてもよい。これらの共重合体は、フィラメントの繊維径を調整しやすい観点から、ＪＩＳ  Ｋ  ６９２４−１に準じて測定したメルトマスフローレイト（ＭＦＲ）が１〜６０ｇ/１０分であることが好ましく、より好ましくは、２０〜４０ｇ/１０分である。本発明において、（メタ）アクリル酸は、メタクリル酸とアクリル酸の両方を意味する。
【００２９】
網状体は、複数本の弾性材料のフィラメントが水平方向及び/又は厚さ方向に不規則に交差してなる。弾性材料のフィラメントの繊維径は、１．５ｍｍ以下であることが好ましく、０．１〜１．２ｍｍであることがより好ましい。また、連続フィラメントの繊維径が１．５ｍｍ以下であると、フィラメント同士の接着交点が大きくなりすぎることがなく、網状体が適度な空隙を形成する。フィラメントの繊維径が０．１ｍｍ以上であると、フィラメントが破断しにくくなる。なお、フィラメントの繊維径は、任意の１００箇所におけるフィラメントの直径を測定し、その平均値をフィラメントの繊維径とする。
【００３０】
弾性材料のフィラメントの断面形状は、特に限定されず、円形、楕円形、三角形、四角形、多角形、Ｙ字型、十字型等のいずれの形状であってもよい。また、フィラメントの断面形状は中空形状でもよい。フィラメント断面が円形状以外である場合、フィラメントの繊維径は、フィラメント断面積を測定し、この断面積と同じ面積の円に換算したときの円直径とする。
【００３１】
網状体は、厚みが０．５〜２０ｍｍであることが好ましい。網状体の厚みが０．５ｍｍ以上であると、適度な空隙を形成して凹凸を有する法面に追従しやすくなる。また、網状体の厚みが２０ｍｍ以下であると防草シートと網状体とが剥離しにくい。かかる効果をより顕著に得る観点から、網状体の厚みは０．６〜１５ｍｍであることが好ましく、より好ましくは０．８〜１２ｍｍである。網状体の厚みは、網状体を２枚の厚さ３ｍｍのアクリル板で挟み込み、ＪＩＳ  Ｌ  １９０８に準じて、２ｋＰａの荷重を加えた状態で、アクリル板間の距離を測定し網状体の厚みとする。
【００３２】
網状体は、目付が１００〜１０００ｇ／ｍ2であることが好ましい。目付が１００ｇ／ｍ2以上であると、堤防用保護シート上の覆土の重みにより網状体が潰れた際に、堤防の法面と堤防用保護シートの空隙が小さくなりやすく、水や土砂が流れにくくなる。また、目付が１０００ｇ／ｍ2以下であると、重くなりすぎず、施工が容易となる。網状体の目付は１５０〜９００ｇ／ｍ2であることがより好ましく、１５０〜７００ｇ／ｍ2であることがさらに好ましい。
【００３３】
網状体は、例えば、網状体を構成する弾性材料を加熱溶融し、これを紡糸金型（紡糸口金とも称される。）からランダムに周動させながら押し出して、不規則に交差するフィラメントを金型又は捕集板上に捕集することで作製することができる。
【００３４】
被覆シート、防草シート及び網状体は、接着剤を介して一体化されていてもよく、被覆シート、防草シート又は網状体を構成する成分で熱接着されていてもよい。また、被覆シートと防草シートを接着剤で一体化した後、該積層体を網状体に網状体を構成する成分で熱接着してもよい。接着剤としては、特に限定されず、例えば、アクリル系接着剤等を用いることができる。
【００３５】
堤防用保護シートは、施工時の取扱い性の観点から、厚みが１．５〜３０ｍｍであることが好ましく、より好ましくは２〜２５ｍｍであり、さらに好ましくは３〜２０ｍｍである。
【００３６】
堤防用保護シートは、耐久性に優れる観点から、引張強度が５００Ｎ／５ｃｍ以上であることが好ましく、より好ましくは５５０Ｎ／５ｃｍ以上であり、さらに好ましくは６００Ｎ/５ｃｍ以上である。堤防用保護シートの引張強度の上限は特に限定されないが、施工性の観点から、１０００Ｎ/５ｃｍ以下であることが好ましい。
【００３７】
堤防用保護シートは、降雨後に堤防から水分が蒸発しやすい観点から、通気度が３〜５０ｃｍ3/ｃｍ2・ｓであることが好ましく、より好ましくは５〜４０ｃｍ3/ｃｍ2・ｓであり、さらに好ましくは７〜２５ｃｍ3/ｃｍ2・ｓである。
【００３８】
堤防用保護シートにおいて、堤防の法面が斜面の場合の安定性を高める観点から、網状体側の表面の静摩擦係数は、０．４以上であることが好ましく、０．４５以上であることがより好ましく、０．５以上であることがさらに好ましい。
【００３９】
以下、図面に基づいて、本発明の堤防用保護シートを説明する。図１Ａは本発明の一例の堤防用保護シートの模式的表面図であり、図１Ｂは同Ｉ−Ｉ方向の模式的断面図である。図１Ａ−Ｂに示されているように、該堤防用保護シート１０は、防草シート１と、防草シート１の一方の表面に配置されている被覆シート２と、防草シート１の他方の表面に配置されている網状体３を有する。網状体３は、複数本の弾性材料のフィラメントが水平方向及び厚さ方向に不規則に交差してなる３次元の形状の網状体であり、空隙を有している。網状体３は、空隙を有し、弾性材料のフィラメントで形成されていることから、堤防用保護シートの施工時には堤防の法面の凹凸に追従しやすい。そして、施工後に被覆シート上の覆土の重みにより網状体の形状が潰れ、堤防の法面との空隙がほとんどなくなることから、大雨等により越水した場合、水や土砂が堤防と網状体の間を流れにくくなる。また、網状体の形状が潰れて堤防の法面との接触点が多くなることで、堤防の法面との摩擦力が大きくなり、保護シートが堤防から滑落しにくくなり、堤防への水の浸入が抑えられる。さらに、防草シート１によって、覆土中の植物の根が堤防の法面へ侵入することが防止されるため、大雨等により越水が発生した場合、堤防用保護シートが植物とともに流されることが起こらず、堤防の崩壊が遅延される。
【００４０】
図２Ａは本発明の他の一例の堤防用保護シートの模式的表面図であり、図２Ｂは同ＩＩ−ＩＩ方向の模式的断面図である。図２Ａ−Ｂに示されているように、該堤防用保護シート２０は、防草シート１１と、防草シート１１の一方の表面に配置されている被覆シート１２と、防草シート１１の他方の表面に配置されている網状体１３を有する。網状体１３は、複数本の弾性材料のフィラメントが水平方向不規則に交差してなる２次元の形状の網状体であり、空隙を有している。網状体１３は、空隙を有し、弾性材料のフィラメントで形成されていることから、堤防用保護シートの施工時には堤防の法面の凹凸に追従しやすい。そして、施工後に被覆シート上の覆土の重みにより網状体の形状が潰れ、堤防の法面との空隙がほとんどなくなることから、大雨等により越水した場合、水や土砂が堤防と網状体の間を流れにくくなる。また、網状体の形状が潰れて堤防の法面との接触点が多くなることで、堤防の法面との摩擦力が大きくなり、保護シートが堤防から滑落しにくくなり、堤防への水の浸入が抑えられる。さらに、防草シート１１によって、覆土中の植物の根が堤防の法面へ侵入することが防止されるため、大雨等により越水が発生した場合、堤防用保護シートが植物とともに流されることが起こらず、堤防の崩壊が遅延される。網状体３は、網状体１３より厚みが大きく、施工時の堤防の法面の凹凸により追従しやすい。
【００４１】
堤防用保護シートは、例えば、下記のように作製することができる。
（１）防草シートと被覆シートを接着剤で一体化して積層体を得る。
（２）熱可塑性エラストマーやＥＶＡ等の弾性材料を加熱して溶融し、これを紡糸金型からランダムに周動させながら押し出して、複数本の不規則に交差するフィラメントを金型又は捕集板上に捕集して、網状体を得る。
（３）網状体を構成するフィラメントが固化する前に、網状体の一方の表面に防草シートの方が網状体に接するように前記（１）で得られた積層体を重ねて、金属ロールやゴムロール等で加圧することにより、網状体を構成する成分で積層体を網状体に接着させて、防草シート、被覆シート及び網状体が一体化された堤防用保護シートを得る。
【００４２】
本発明の堤防用保護シートは、大雨等により越水時に堤防が崩壊するのを遅延することができ、コンクリートブロックを設置することができない河川堤防の保護シートとして好適に用いることができる。図３は本発明の一例の堤防用保護シートを堤防の法面に設置した状態を説明する模式的断面図である。河川２００に設置された堤防３００に堤防用保護シート１０を設置する際、網状体３が堤防３００の法面に接するように設置する。網状体３は、空隙を有し、弾性材料のフィラメントで形成されていることから、堤防３００の法面の凹凸に追従しやすい。その後、堤防用保護シート１０は土４００で覆われる。覆土４００は被覆シート２の上に配置されることになる。覆土４００により網状体３の形状が潰れ、堤防３００の法面との空隙がほとんどなくなることから、大雨等により越水した場合、水や土砂が堤防３００と網状体３の間を流れにくくなる。また、網状体３の形状が潰れて堤防３００の法面との接触点が多くなることで、堤防３００の法面との摩擦力が大きくなり、堤防用保護シート１０が堤防から滑落しにくくなり、堤防への水の浸入が抑えられる。さらに、防草シート１によって、覆土４００中の植物の根が堤防３００の法面へ侵入することが防止される。
【実施例】
【００４３】
以下、実施例を用いて本発明をさらに具体的に説明する。なお、本発明は下記の実施例に限定されるものではない。
【００４４】
合成樹脂として、以下を用意した。
（１）ＥＶＡ１
エチレン−酢酸ビニル共重合体（商品名：ウルトラセン７５０、東ソー株式会社製、メルトマスフローレイト：３０ｇ／１０分（ＪＩＳ  Ｋ  ６９２４−１による））
（２）ＥＶＡ２
エチレン−酢酸ビニル共重合体（商品名：ウルトラセン７１０、東ソー株式会社製、メルトマスフローレイト：１８ｇ／１０分（ＪＩＳ  Ｋ  ６９２４−１による））
（３）スチレン（Ｅ）
水素添加スチレン−ブタジエンを使用したスチレン系熱可塑性エラストマー（商品名：ダイナロンＳＥＢＣ、ＪＳＲ株式会社製）
（４）ＰＰ（Ｅ）
プロピレン系熱可塑性エラストマー（商品名：タフマーＰＮ２０３００、三井化学株式会社製）
（５）ＬＬＤＰＥ
直鎖状低密度ポリエチレン（商品名：４３１ＧＤ、宇部丸善ポリエチレン株式会社製）
【００４５】
繊維シートとして、以下を用意した。
（１）被覆シート用
ポリエチレンテレフタレート繊維（繊度２４．３ｄｔｅｘ：５０質量％、繊度８．８ｄｔｅｘ：５０質量％）からなるニードルパンチ不織布（目付：２００ｇ／ｍ2、厚み：１．７７ｍｍ、密度：０．１１３ｇ／ｃｍ3、通気度：２２０ｃｍ3／ｃｍ2・ｓ）
（２）防草シート用
ポリエチレンテレフタレート繊維（繊度２．７ｄｔｅｘ）からなるスパンボンド不織布（目付：１８０ｇ／ｍ2、厚み：０．５８ｍｍ、密度：０．３１０ｇ／ｃｍ3、通気度：１４．２ｃｍ3／ｃｍ2・ｓ）
【００４６】
（実施例１）
被覆シート用繊維シートと、防草シート用繊維シートを、アクリル系接着剤により積層一体化して、厚みが２．４ｍｍの積層シートを得た。得られた積層シート（２層シート）の通気度は１３．１ｃｍ3／ｃｍ2・ｓであった。また、得られた積層シートの被覆シート側の静摩擦係数は、０．７６であった。通気度及び静摩擦係数は、後述のとおりに測定した。
【００４７】
ＥＶＡ２を加熱溶融し、孔径０．６ｍｍの複数の紡糸ノズルが列設された紡糸口金から押出して紡出し、連続フィラメントを紡糸口金の下方に設けられた高さ５ｍｍの線状凸部を有する金型上に垂らしながら、金型を紡出速度より遅い速度で移動させて網状体を得た。
【００４８】
次いで、網状体を構成する連続フィラメントが完全に固化する前に、網状体の上部から積層シートを防草シートが網状体と接するように押し当て、金属ロール（以下において、押圧ロールとも記す。）で加圧して、積層シートと網状体とを連続フィラメントによって一体化して、実施例１の堤防用保護シートを得た。
【００４９】
（比較例１）
ＥＶＡ２をＬＬＤＰＥに変更した以外は、実施例１と同様にして、比較例１の堤防用保護シートを得た。
【００５０】
（実施例２）
ＥＶＡ２をＥＶＡ１に変更し、網状体の目付を４００ｇ／ｍ2に変更した以外は、実施例１と同様にして、実施例２の堤防用保護シートを得た。
【００５１】
（実施例３）
網状体の目付を６００ｇ／ｍ2に変更した以外は、実施例２と同様にして、実施例３の堤防用保護シートを得た。
【００５２】
（実施例４）
網状体の目付を４００ｇ／ｍ2に変更した以外は、実施例１と同様にして、実施例４の堤防用保護シートを得た。
【００５３】
（実施例５）
ＥＶＡ２をスチレン（Ｅ）に変更し、紡糸ノズルの孔径を１．０ｍｍに変更し、網状体の目付を４００ｇ／ｍ2に変更した以外は、実施例１と同様にして、実施例５の堤防用保護シートを得た。
【００５４】
（実施例６）
ＥＶＡ２をＰＰ（Ｅ）に変更し、紡糸ノズルの孔径を１．０ｍｍに変更し、網状体の目付を４００ｇ／ｍ2に変更した以外は、実施例１と同様にして、実施例６の堤防用保護シートを得た。
【００５５】
（比較例２）
網状体の目付を４００ｇ／ｍ2に変更した以外は、比較例１と同様にして、比較例２の堤防用保護シートを得た。
【００５６】
（実施例７）
金型における線状凸部の高さを１０ｍｍに変更し、ＥＶＡ２をＥＶＡ１に変更し、網状体の目付を４００ｇ／ｍ2に変更した以外は、実施例１と同様にして、実施例７の堤防用保護シートを得た。
【００５７】
（実施例８）
網状体の目付を６００ｇ／ｍ2に変更した以外は、実施例７と同様にして、実施例８の堤防用保護シートを得た。
【００５８】
（実施例９）
金型について線状凸部の高さを１０ｍｍに変更し、網状体の目付を４００ｇ／ｍ2に変更した以外は、実施例１と同様にして、実施例９の堤防用保護シートを得た。
【００５９】
（比較例３）
金型について線状凸部の高さを１０ｍｍに変更し、網状体の目付を４００ｇ／ｍ2に変更した以外は、比較例１と同様にして、比較例３の堤防用保護シートを得た。
【００６０】
実施例１〜９、比較例１〜３において、繊維シート、２層シート、網状体及び堤防用保護シートの物性を下記のように測定した。その結果を下記表１に示した。
【００６１】
（目付及び厚み）
ＪＩＳ  Ｌ  １９０８に準じて測定した。なお、厚みは２ｋＰａの圧力とした。
【００６２】
（密度）
目付及び厚みの値に基づいて算出した。
【００６３】
（引張強度）
ＪＩＳ  Ｌ  １９０８に準じ、定速伸長形引張試験機を用いて、試験片の幅を５ｃｍ、つかみ間隔を２０ｃｍとして、引張抵抗力（荷重）の最大値を引張強度とした。
【００６４】
（通気度）
ＪＩＳ  Ｌ  １９１３のフラジール形法に準じて測定した。
【００６５】
（静摩擦係数）
締め固めた砂質土上に１０ｃｍ×１０ｃｍのサンプルを載せ、サンプルに５ｋｇ／１００ｃｍ2の荷重（垂直抗力）をかけ、定速伸長形引張試験機を用いて、サンプルの移動速度を１００ｍｍ／ｍｉｎとして、サンプルが移動する際の引張抵抗力（荷重）を測定し、最大静止摩擦力とした。垂直抗力と最大静止摩擦力より、静止摩擦係数を算出した。なお、堤防用保護シートの場合は、網状体側が締め固めた砂質土に接するように配置し、２層シートの場合は、被覆シート側が締め固めた砂質土に接するように配置した。
【００６６】
【表１】
2018096053.tif 000003
【００６７】
堤防の法面に網状体が接するように配置し、被覆シートの上に覆土を行った場合、実施例の堤防用保護シートは、比較例の堤防用保護シートと比べて、網状体の形状が潰れやすく、法面の土との静摩擦係数が大きくなり、水が流れても堤防用保護シートは流されにくいものであった。また、堤防用保護シートと法面との間を水が流れにくく、より長い時間、法面の形状を維持していた。
【符号の説明】
【００６８】
１、１１  防草シート
２、１２  被覆シート
３、１３  網状体
１０、２０  堤防用保護シート
２００  河川
３００  堤防
４００  覆土
【図１】
2018096053.tif 000004
【図２】
2018096053.tif 000005
【図３】
2018096053.tif 000006